(57)【特許請求の範囲】
【請求項１】
平均粒径が０．０１〜２μｍの不活性粒子を０．００１〜０．５重量％含有するポリエチレン−２，６−ナフタレートからなる層（Ａ層）と融点が２１０〜２４５℃のコポリエチレンテレフタレートからなる層（Ｂ層）とを交互に総数１１層以上積層し、Ａ層とＢ層のガラス転移点（Ｔｇ）の差が４０℃以上であり、かつＡ層およびＢ層の各１層の厚みが０．０５〜０．３μｍであることを特徴とする少なくとも１軸方向に延伸された多層積層延伸ポリエステルフィルム。
【請求項２】
Ａ層中の不活性粒子が長径と短径の比が１．２以下の球状粒子である請求項１記載の多層積層延伸ポリエステルフィルム。
【請求項３】
Ｂ層のコポリエチレンテレフタレートがイソフタル酸共重合のコポリエチレンテレフタレートである請求項１記載の多層積層延伸ポリエステルフィルム。
【請求項４】
イソフタル酸成分の共重合割合がコポリエチレンテレフタレートの全酸成分当り４〜１８モル％である請求項３記載の多層積層延伸ポリエステルフィルム。
【請求項５】
積層総数が３１層以上である請求項１記載の多層積層延伸ポリエステルフィルム。
【請求項６】
Ａ層を構成するポリエステルの融点が、Ｂ層を構成するポリエステルの融点より高く、その差が２０℃以上である請求項１記載の多層積層延伸ポリエステルフィルム。
【請求項７】
多層積層構造のうち、少なくとも１１層の交互積層構造を形成するＡ層およびＢ層の各層の厚みの相対標準偏差が０．１５以下である請求項１または５記載の多層積層延伸ポリエステルフィルム。
【請求項８】
多層積層構造のうち、少なくとも３１層の交互積層構造を形成するＡ層およびＢ層の各層の厚みの相対標準偏差が０．１５以下である請求項７記載の多層積層延伸ポリエステルフィルム。
【請求項９】
両表面がＡ層である請求項１記載の多層積層延伸ポリエステルフィルム。
【請求項１０】
多層積層延伸ポリエステルフィルムが２軸延伸フィルムである請求項１記載の多層積層延伸ポリエステルフィルム。
【請求項１１】
フィルムがＡ層のポリエステルのＴｇ℃からＴｇ＋５０℃の範囲の温度で延伸されている請求項１記載の多層積層延伸ポリエステルフィルム。
【請求項１２】
フィルムが延伸処理後、Ｂ層のポリエステルの融点−３０℃より高く、Ａ層のポリエステルの融点−３０℃よりも低い温度で熱処理されている請求項１記載の多層積層延伸ポリエステルフィルム。
【発明の詳細な説明】
【０００１】
【発明の属する技術分野】
本発明は多層積層延伸ポリエステルフィルムに関する。詳しくは、屈折率の低い層と高い層を交互に規則的に配置させ、層間の構造的な干渉によって光を選択反射させる多層積層延伸ポリエステルフィルムに関する。
【０００２】
【従来の技術】
多層積層フィルムは低い屈折率の層と高い屈折率の層とを交互に多数積層することで、これら層の間の構造的な光干渉によって特定の波長の光を選択的に反射し、透過する特性を付与することができ、光学干渉フィルムとすることができる。この染料を使用しない構造的な発色により、退色性や意匠性に優れたフィルムを提供することができる。また、選択的にある波長の光を反射し、その選択波長を制御できることより、玉虫色に見える意匠性に優れたフィルム、光の反射率が高いことを利用した金属を使わない金属光沢フィルム、反射ミラーとしての用途、延伸により屈折率の異方性を持たせて、反射型の偏光板としての用途が展開されている。
【０００３】
このような多層積層フィルムとしては、米国特許第３７１１１７６号明細書には、厚みが０．０５μｍから１μｍで、少なくとも屈折率が０．０５の異なる層を少なくとも５０層積層させ、厚みを変化させることで、赤外光、可視光、紫外光を選択的に反射できることが開示されており、色素を使わない発色フィルムや金属を使わない金属光沢フィルムが提案されている。
【０００４】
米国特許第４３１０５８４号明細書には、多層化した真珠光沢の光干渉フィルムにポリエステルを使用することが記載されており、該フィルムは高屈折率のポリマーと低屈折率のポリマーの交互の層を有している積層未延伸フィルムである。高い屈折率のポリマー層は熱可塑性ポリエステルまたはコポリエステル〔例えば、ポリエチレンテレフタレート（ＰＥＴ）、ポリブチレンテレフタレートおよび１種以上のグリコール及び／又は１種以上の二塩基酸を用いて合成された様々な熱可塑性コポリエステル〕を含むキャストした未延伸フィルムである。しかしながら、これらはいずれも未延伸フィルムであり、層の厚みの微妙な変化で発色する色が変化し、色斑等を生じる。
【０００５】
米国特許第５１２２９０５号明細書（フィトリー）には、２種の、性質の異なるポリマー材料を多層に積層させ、入射光の少なくとも３０％の反射率を示す反射フィルムが記載されている。各層は光学的厚さが少なくとも０．４５μｍであり、隣接する層の屈折率差は少なくとも０．０３である。米国特許第５１２２５０６号明細書（フィートリーら）には同様に反射体が記載されており、各層は事実上大半が０．０９μｍ以下、または少なくとも０．４５μｍの厚さを有し、かつ隣接する層の屈折率差は少なくとも０．０３である。米国特許第５１２６８８０号明細書（フィートリーら）にも、層の一部の厚さが０．０９〜０．４５μｍの間である多層反射体が記載されており、残りの層の光学的厚さは０．０９μｍより大きくなくまたは少なくとも０．４５μｍである。屈折率の差は少なくとも０．０３である。
【０００６】
上記３件のフィートリーの米国特許明細書は、ポリマー材料を積層させて、反射体を作る際、顕著な真珠光沢を呈さずに、構造的な光干渉によって広い波長領域で反射体を作るのは難しいことを示している。フィートリーの上記米国特許第５１２６８８０号明細書にはより厚い層が均一なバックグランド反射を与えるため、そのような反射体での真珠光沢は、裸眼では殆ど見えないことが記載されている。
【０００７】
米国特許第３６１０７２９号明細書には、多層積層フィルムの一軸延伸によって、１つの偏光面の光は反射すると同時にそれと直交の偏光面を持つ光を実質上透過するような偏光子が記載されている。これは、1軸延伸によって、一方の層が複屈折を持ち、かつ他方が等方性であるような交互のポリマー層から形成されている。一方の層の複屈折は、１軸延伸の結果、ポリマー分子を単方向に配向させることによって発現される。また、複屈折を示す層は、延伸により、延伸方向においては屈折率が増大するが、面内のそれと直交する方向においては屈折率が減少し、複屈折が増大する。したがって、該層は、延伸方向と直交する方向の屈折率が隣接する等方性層の屈折率と等しくなるまで延伸されることで、延伸方向では隣接する層間の屈折率差は大きくなり、それと直交する方向の屈折率は隣接する層の屈折率と実質的に等しくなる。複屈折を示す層のポリマーとしては、ポリスチレン、ポリエチレンテレフタレート、ポリスルホン、ポリカーボネート、およびポリパラキシリレンが有用な材料と記載されている。米国特許第４５２５４１３号明細書では、極めて高い屈折率が列挙されたいくつかの材料によって達せられるが、これらの材料は光透過性能、押出し加工性が乏しく、高いコストのため、製造上の問題を含んでいる。
【０００８】
現在市販されている偏光子の多くは、延伸された着色ポリマーフィルム（吸収偏光子）である。この吸収偏光子では、１つの偏光面の光を透過し、それと直交する光は吸収して熱に転化することで、直線偏光を作り出しており、その偏光度は極めて高い上、フィルム状であるため、平面状の表示素子に組み込みやすく、ＬＣＤ等の表示素子に唯一使用されている。しかしながら、吸収により、偏光を作り出しているために、原理的に光の利用効率は高くない。また、液晶プロジェクターのような高光量下での使用では、吸収による熱の蓄積が問題になり、また、２色性染料を劣化させたり、ベースポリマーであるＰＶＡ（ポリビニルアルコール）の耐熱性が問題となる。
【０００９】
米国特許第４７５６９５３号明細書には、一軸延伸したポリエチレンナフタレート（ＰＥＮ）に組み込まれた二色性染料の使用が記載されている。ＰＥＮは、通常のＰＶＡをベースとする偏光子に比べて、耐熱性、耐水性に優れている。このような吸収型の偏光子は、偏光度は高いが、光の利用効率が低い。それに対して、反射型の偏光子は、偏光度は低いが、吸収が無いので、高光量下で利用でき、また反射した光の偏光を転換して、利用効率を高めることもできる。
【００１０】
米国特許第５４８６９４９号明細書には、多様なポリマーの組み合わせによる積層させた反射型の偏光子が記載されている。この偏光子は未延伸ではほぼ等しい屈折率を示すが、一軸延伸された時、ポリマー間の屈折率差が発現されるような第一および第二のポリマー材料を多数積層させたものであり、ポリエチレン２−６ナフタレート（ＰＥＮ）は最適な材料のひとつとして例示されている。
【００１１】
また、特表平９−５０６８３７号公報にも、ナフタレンジカルボン酸ポリエステルと別の選ばれたポリマーとの複数の交互の層を含んでなる多層化ポリマーフィルムで厚さが０．５μｍ未満であり、かつ結晶性ナフタレンジカルボン酸ポリエステル層の少なくとも１つの面内軸に関する屈折率が、選ばれたポリマーの隣接する層よりも高いフィルムが記載されている。さらに、特表平９−５０６９８４号公報には、このような多層化ポリマーフィルムを用いた反射偏光子が記載されている。
【００１２】
しかし、これらの多層化ポリマーフィルムは、光学的に光線透過率を高くさせるために、表面層中には、滑剤を含んでおらず、ハンドリングが難しい。特に、厚いフィルムでは、問題は少ないが、薄いフィルムを製膜する場合は、巻取りが困難であり、ハンドリングが出来なくなる。
【００１３】
【発明が解決しようとする課題】
本発明の課題は、光干渉によって特定の波長の光を選択的に反射させる多層積層延伸フィルムであって、選択性や発色性を高めるとともに、製膜性、巻取り性、ハンドリング性に優れた、光干渉フィルムとして有用な多層積層延伸フィルムを提供することにある。
【００１４】
【課題を解決するための手段】
本発明者らは鋭意研究の結果、ある大きさの不活性粒子、好ましくは光学的な特性をあまり劣化させない不活性粒子を少量含有するポリエチレン−２，６−ナフタレートの層と、これよりガラス転移点（Ｔｇ）が４０℃以上低い特定のポリマーの層とを、総数で１１層以上、さらには３１層以上交互に積層し、かつこれら２種の層のそれぞれの１層の厚みを特定の厚みにすることで上記課題を解決できることを見出し、本発明に到達した。
【００１５】
すなわち、本発明は、平均粒径が０．０１〜２μｍの不活性粒子を０．００１〜０．５重量％含有するポリエチレン−２，６−ナフタレートからなる層（Ａ層）と融点が２１０℃から２４５℃のコポリエチレンテレフタレートからなる層（Ｂ層）とを交互に総数１１層以上積層し、Ａ層とＢ層のガラス転移点（Ｔｇ）の差が４０℃以上であり、かつＡ層およびＢ層の各１層の厚みが０．０５〜０．３μｍであることを特徴とする少なくとも１方向に延伸された多層積層延伸ポリエステルフィルムである。
【００１６】
【発明の実施の形態】
本発明においてＡ層を構成するポリエステルはポリエチレン−２，６−ナフタレートである。このポリエチレン−２，６−ナフタレートは、ポリエチレン−２，６−ナフタレートホモポリマー及びエチレン−２，６−ナフタレート成分がポリマーを構成する全成分の８５モル％以上、好ましくは９８モル％以上を占めるコポリマーを包含する。この中前記ホモポリマーが好ましい。これらポリマーを用いることで、Ａ層が高いガラス転移点（Ｔｇ）を維持するという利点を有する。このＴｇとしては１１０℃以上、さらには１１５℃以上が好ましい。この上限としては１２５℃が好ましい。
【００１７】
コポリマーを構成する共重合成分としては、酸成分としては例えば、テレフタル酸、イソフタル酸、２，７−ナフタレンジカルボン酸のような他の芳香族カルボン酸；アジピン酸、アゼライン酸、セバシン酸、デカンジカルボン酸等の如き脂肪族ジカルボン酸；シクロヘキサンジカルボン酸の如き脂環族ジカルボン酸等を挙げることができ、グリコール成分としては例えば、ブタンジオールヘキサンジオール等の如き脂肪族ジオール；シクロヘキサンジメタノールの如き脂環族ジオール等を挙げることができる。
【００１８】
前記ポリエチレン−２，６−ナフタレートの固有粘度（オルソクロロフェノール、３５℃）は０．４５〜０．８、さらには０．５〜０．７が好ましい。
【００１９】
本発明においてＡ層を構成するポリエチレン−２，６−ナフタレートは、フィルムの巻取り性を向上させるため、平均粒径が０．０１μｍから２μｍの範囲にある不活性粒子を０．００１重量％から０．５重量％の割合で含有する。不活性粒子の平均粒径が０．０１μｍ未満ではフィルム巻取り性の向上が不十分であり、一方２μｍを超えると粒子による光学特性の悪化が顕著になり、光線透過率が減少する。この光線透過率は７０％以上が好ましく、これより小さいと光学用途には性能不足となる。この平均粒径は、好ましくは０．０５〜１μｍであり、更に好ましくは０．１〜０．３μｍである。また、不活性粒子の含有量が０．００１重量％未満では巻取り性向上の効果が不十分であり、一方０．５重量％を超えると光学特性の悪化が顕著となる。この含有量は、好ましくは０．００５〜０．２重量％である。
【００２０】
このような不活性粒子としては、例えばシリカ、アルミナ、炭酸カルシウム、燐酸カルシウム、カオリン、タルクのような無機不活性粒子、シリコーン、架橋ポリスチレン、スチレン−ジビニルベンゼン共重合体のような有機不活粒子を挙げることができる。
【００２１】
前記不活性粒子は、その長径と短径の比が１．２以下、さらには１．１以下である球状粒子（以下、真球状粒子ということがある）であることが、フィルムの滑り性と光学特性をバランスさせる点から好ましい。
【００２２】
前記不活性粒子は、また、粒度分布がシャープであることが好ましく、例えば相対標準偏差が０．３未満、さらには０．２未満のものが好ましい。相対標準偏差が大きい粒子を使用すると、粗大粒子の頻度が大きくなり、光学的な欠陥を生ずる場合がある。
【００２３】
ここで、不活性粒子の平均粒径、粒径比及び相対標準偏差は、まず粒子表面に導電性付与のための金属を極く薄くスパッターし、電子顕微鏡にて、１万〜３万倍に拡大した像から、長径、短径および面積円相当径を求め、次いでこれらを次式の当てはめることで算出される。
【００２４】
【数１】
平均粒径＝測定粒子の面積円相当径の総和／測定粒子数
【００２５】
【数２】
粒径比＝粒子の平均長径／該粒子の平均短径
【００２６】
【数３】
0003653403.tif 000002
【００２７】
なお、不活性粒子としては、酸化チタンや硫化亜鉛のような顔料として作用するような粒子や着色している粒子は、光学的な特性を劣化させるので、その使用を出きるだけ避けた方が好ましくない。
【００２８】
本発明においてＢ層を構成するポリエステルは、融点が２１０℃〜２４５℃のコポリエチレンテレフタレートである。この融点が２１０℃未満では、ポリマーの結晶性が低くなりすぎ、製膜が難しい。また、Ｂ層の耐熱性が劣り、全体の耐熱性に悪影響を与える。一方、融点が２４５℃を超えると、ポリマーの結晶性が増加し、該ポリマーのガラス転移点（Ｔｇ）に対しては相対的に高い延伸温度での配向結晶化が進み、連続製膜性が悪くなり、またＡ層との密着性が低下する。
【００２９】
前記コポリエチレンテレフタレートの融点、Ｔｇは、共重合成分の種類と量を選択、調整することで調整することが出来る。該共重合成分は、ジカルボン酸成分であってもグリコール成分であってもよく、ジカルボン酸成分としては例えば、イソフタル酸、フタル酸、ナフタレンジカルボン酸等の如き芳香族ジカルボン酸；アジピン酸、アゼライン酸、セバシン酸、デカンジカルボン酸等の如き脂肪族ジカルボン酸；シクロヘキサンジカルボン酸の如き脂環族ジカルボン酸等を挙げることができ、グリコール成分としては例えばブタンジオールヘキサンジオール等の如き脂肪族ジオール；シクロヘキサンジメタノールの如き脂環族ジオール等を挙げることができる。特に共重合酸成分として、イソフタル酸を用いることが、本発明を達成する上で好ましい。これらの共重合成分は単独または二種以上を使用することができる。イソフタル酸の共重合量としては、好ましくは４〜１８モル％、更に好ましくは８〜１５モル％である。Ｂ層には、不活性粒子は実質上無いほうがよいが、光学的な特性が悪化しない範囲であれば、添加されていても支障はない。
【００３０】
前記コポリエチレンテレフタレートの固有粘度（オルソクロロフェノール、３５℃）は０．４５〜０．８、さらには０．５〜０．７が好ましい。
【００３１】
本発明において、多層積層延伸ポリエステルフィルムのＡ層とＢ層のガラス転移点（Ｔｇ）の差は４０℃以上である。この範囲であれば、Ａ層のＴｇに見合った温度で延伸すると、該温度はＢ層のポリマーにとっては過大の延伸温度となり、延伸による配向が抑えられ、ほとんど流動（フロー延伸）に近くなる。したがって、Ａ層のポリマーは延伸により配向し屈折率が増大するが、Ｂ層のポリマーは配向が抑えられ、両者の屈折率差が大きくなる。Ｔｇ差は４０℃未満では、Ａ層ポリマーに合せた延伸温度とＢ層ポリマーのＴｇ差が小さくなり、延伸後のＡ層、Ｂ層の屈折率差が不充分となる。
【００３２】
本発明における多層積層延伸ポリエステルフィルムは、上記のようなＡ層とＢ層を総数で１１層以上、好ましくは３１層以上、さらに好ましくは３１層から３０１層交互に積層したものである。１１層未満の積層では多重干渉による選択反射が小さくなり、反射率が大きくならない。多層積層延伸ポリエステルフィルムはその両表面をＡ層とすることが好ましい。Ｂ層が表面では、延伸のためロール等で加熱する際に、Ａ層を延伸するのに必要な延伸温度に上げることができず、Ａ層を延伸することが出来ない。またＢ層が表面であると熱固定する際に表面が融解するために、あまり温度が上げられず、熱的な安定性が不充分である。
【００３３】
また、前記多層積層延伸ポリエステルフィルムの片面または両面に全体厚みを調整するために、光学的特性が悪化しない範囲で、他の層をさらに積層させてもよい。
【００３４】
本発明における多層積層延伸ポリエステルフィルムは少なくとも１方向に延伸され、好ましくは２軸延伸されている。延伸温度はＡ層のＴｇからＴｇ＋５０℃の範囲で行うことが好ましい。延伸倍率としては、１軸延伸の場合、２倍から１０倍で、延伸方向は、縦方向であっても横方向であっても構わない。２軸延伸の場合は、縦方向および横方向の延伸倍率が１．２倍以上、さらには１．５倍以上であって、面積倍率として５倍から２５倍である。延伸倍率が大きい程、延伸前の厚みを大きくすることができる利点を有する。同時に、延伸に供する前の積層フィルムの層厚みの層間のバラツキが相対的には同じである場合、高倍率延伸による簿層化により、絶対的な厚みバラツキが小さくなり、各層での光干渉が大きくなり、反射率が増大するので好ましい。かかる点から、面積倍率は８倍以上、さらには１０倍以上であることが好ましい。延伸方法としては、逐次２軸延伸、同時２軸延伸、チューブラー延伸、インフレーション延伸等の公知の延伸方法が可能であるが、逐次２軸延伸が生産性、品質の面で有利であり、好ましい。そして、延伸されたフィルムは、熱的な安定化のために、熱処理（熱固定処理）をするのが好ましい。熱処理の温度としては、Ｂ層ポリマーの融点−３０℃より高く、Ａ層ポリマーの融点−３０℃より低いのが好ましい。ただし、あまり高いとＢ層の融解が始まるため、厚み斑の悪化や連続製膜性が低下する。
【００３５】
本発明における多層積層延伸ポリエステルフィルムは、Ａ層およびＢ層はそれぞれ１層の厚みが０．０５〜０．３μｍであり、各層の厚みのバラツキが相対標準偏差で０．１５以下であることが好ましい。この相対標準偏差が０．１５を超えると、各層での干渉が弱くなり、反射率が低下する。
Ａ層(またはＢ層）の厚みの相対標準偏差は下記式から求められる。
【００３６】
【数４】
0003653403.tif 000003
【００３７】
本発明の多層積層延伸ポリエステルフィルムは、好ましくは下記の方法で製造される。
まず、フィードブロックを用いた同時多層押し出し法により、積層未延伸フィリムを製造する。すなわち、Ａ層を形成するポリマー（すなわち、不活性粒子を含有するポリエチレン−２，６−ナフタレート）の溶融物とＢ層を形成するポリマー（すなわち、融点が２１０〜２４５℃のコポリエチレンテレフタレート）の溶融物を、フィードブロックを用いて２層が交互にかつ両表面にＡ層が形成されるように積層し、ダイに展開して押出す。このとき、フィードブロックで積層されたポリマーは積層された形態を維持している。ダイより押し出されたシートは、キャスティングドラムで冷却固化され、多層積層未延伸フィルムとなる。この未延伸フィルムは、所定の温度に加熱され、縦方向および／または横方向に延伸され、所定の温度で熱処理され、巻き取られる。
【００３８】
【実施例】
次に実施例をもって、本発明を説明する。なお、例中の物性は下記の方法で測定した。
【００３９】
１）ポリエステルの融点、ガラス転移点（Ｔｇ）
ポリエステルのチップを２０ｍｇサンプリングし、ＴＡインスツルメンツ社製ＤＳＣ（DSC2920)を用い、２０℃／min．の昇温速度で、ガラス転移温度およびを融点を測定する。
【００４０】
２）各層の厚み
積層フィルムを三角形に切り出し、包埋カプセルに固定後、エポキシ樹脂にて包埋する。ミクロトーム（ULTRACUT-S)で縦方向に平行な断面を５０ｎｍ厚の薄膜切片にする。透過型電子顕微鏡を用い、加速電圧１００ｋｖにて観察、撮影し、写真より、各層の厚みを測定し、平均厚み、相対標準偏差を求める。
【００４１】
３）反射率
島津製作所製分光光度計ＭＰＣ−３１００を用い、各波長でのアルミ蒸着したミラーとの相対鏡面反射率を波長３５０ｎｍから２１００ｎｍの範囲で測定する。その反射率がピークとなる波長をピーク波長とし、その反射率を測定する。
【００４２】
４）透過率
反射率と同様に島津製作所製分光光度計ＭＰＣ−３１００を用い、各波長での光線透過率を波長３５０ｎｍから２１００ｎｍの範囲で測定する。そのピーク波長と透過率を測定する。
【００４３】
５）全光線透過率
各波長での光線透過率を求め、可視光領域（４５０ｎｍ〜７００ｎｍ）での平均光線透過率を全光線透過率とする。
【００４４】
６）巻き取り性
製膜したフィルムを巻き取る際に、次ぎの基準でランク分けする。
◎：巻き取りに問題無い
○：速度を落としたり、条件調整して、巻き取れる
△：ブツ、シワ等が発生するが、何とか巻き取れる
×：条件調整しても、ブツやシワがひどく、巻き取れない
【００４５】
７）製膜性
製膜時の状況を観察し、次ぎの基準でランク分けする。
◎：製膜する上で切断等の問題が無い。
○：製膜可能であるための条件が狭く限定されるが、長尺のロールの採取は可能。
△：連続製膜する上で、切断等の問題があり、長尺のロールを採取するのが難しい。
×：連続製膜性に劣り、極短時間でしか製膜ができない。
【００４６】
［実施例１］
平均粒径０．２μｍ、長径と短径の比が１．０５、粒径の相対標準偏差が０．１５の真球状シリカ粒子を０．１ｗｔ％添加した、固有粘度（オルソクロロフェノール、３５℃）０．６２のポリエチレン−２，６−ナフタレート（ＰＥＮ）をＡ層の樹脂として調製した。また不活性粒子を含まないイソフタル酸を１２モル％共重合した、固有粘度（オルソクロロフェノール、３５℃）０．６５のコポリエチレンテレフタレート（ＩＡ１２）をＢ層の樹脂として調製した。Ａ層のポリエステルのガラス転移点（Ｔｇ）は１２１℃、Ｂ層のポリエステルのガラス転移点（Ｔｇ）は７４℃であった。
【００４７】
それぞれのポリエステルを１６０℃で３時間乾燥後、押し出し機に供給して溶融っし、、Ａ層ポリマーを２５層、Ｂ層ポリマーを２４層に分岐させた後、Ａ層とＢ層が交互に積層するような多層フィードブロック装置を使用して合流させ、その積層状態を保持したままダイへと導き、キャスティングドラム上にキャストしてＡ層とＢ層が交互の積層された総数４９層の積層未延伸シートを作成した。このとき、Ａ層とＢ層のポリマーの押し出し量比が１：０．７になるように調整し、かつ両表面層がＡ層となるように積層させた。
【００４８】
前記積層未延伸シートを１４０℃の温度で縦方向に３．６倍延伸し、さらに１５０℃の延伸温度で横方向に５．７倍に延伸し、２１０℃で３秒間熱処理を行った。
製造条件、フィルム物性を表１、２に示す。
【００４９】
［実施例２〜１２、比較例１〜１７］
製造条件を表１に示すように種々調整し、実施例１と同様にして、実施例２〜１２、比較例１〜１７のフィルムを得た。その特性を表２に示す。
【００５０】
【表１】
0003653403.tif 000004
【００５１】
【表２】
0003653403.tif 000005
【００５２】
【発明の効果】
本発明は屈折率の低い層と高い層を交互に規則的に配置させ、層間の構造的な干渉によって光を選択反射させる多層積層延伸ポリエステルフィルムであって、極めて効率的に干渉による選択反射を達成でき、且つ巻き取り性、製膜性に優れた多層積層延伸ポリエステルフィルムを提供する。